"ポリエステルを調製するプロセスであって、6から40の炭素原子の環サイズを有する、必要に応じて置換されたラクトンを提供する工程、および一般式I:による化合物を触媒として使用して、前記ラクトンに金属媒介開環重合を行う工程、を有してなるプロセス、式中、Mは、Al、Ti、V、Cr、MnおよびCoからなる群より選択され、XおよびX’は、独立して、ヘテロ原子であり、YおよびY’は、独立して、O、N、S、P、C、SiおよびBからなる群より選択され、Zは、水素、水素化ホウ素、水素化アルミニウム、カルビル、シリル、水酸化物、アルコキシド、アリールオキシド、カルボキシレート、カーボネート、カルバメート、アミド、チオレート、リン化物、およびハロゲンからなる群より選択され、L1およびL2は、独立して、それぞれ、XとYを互いに結合させる有機配位子およびX’とY’を互いに結合させる有機配位子であり、L3は、YとY’を互いに結合させる随意的な有機配位子である。前記触媒が、一般式II:による化合物である、請求項1記載のプロセス:式中、M、Z、L1、L2、およびL3は、請求項1に記載したものと同じ意味を有する。L1およびL2は、同一であり:からなる群より選択される、請求項1または2記載のプロセス:式中、Q1は、Yおよび/またはY’に結合する部分の位置を表し、Q2は、Xおよび/またはX’に結合する部分の位置を表し、R1は、水素、C16アルキル、およびフェニルからなる群より選択され、R2およびR3は、独立して、水素、C110アルキル、シリル、C16アルコキシ、C38シクロアルキル、C38シクロアルコキシ、アリール、アリールオキシ、ハロゲンF、Cl、Br、I、並びに酸素、硫黄、窒素およびリンから選択される1から4のヘテロ原子を含有する5員または6員の複素環からなる群より選択され、R4、R5およびR6は、独立して、水素、C110アルキル、C110ハロゲン化アルキル、シリル、C16アルコキシ、C38シクロアルキル、C38シクロアルコキシ、アリール、アリールオキシ、ハロゲンF、Cl、Br、I、並びに酸素、硫黄、窒素およびリンから選択される1から4のヘテロ原子を含有する5員または6員の複素環からなる群より選択されるか、またはR4およびR5が一緒に、1から4のヘテロ原子を必要に応じて含有する5員または6員の環状系を形成するか、またはR5およびR6が一緒に、1から4のヘテロ原子を必要に応じて含有する5員または6員の環状系を形成し、R7およびR8は、独立して、水素、C110アルキル、シリル、C16アルコキシ、C38シクロアルキル、C38シクロアルコキシ、アリール、アリールオキシ、ハロゲンF、Cl、Br、I、並びに5員または6員の複素環からなる群より選択される。前記触媒が、一般式IIIによる化合物である、請求項1から3いずれか1項記載のプロセス:式中、L3は、請求項1記載に記載したのと同じ意味を有し、R14は、独立して、水素、C110アルキル、シリル、C16アルコキシ、C38シクロアルキル、C38シクロアルコキシ、アリール、アリールオキシ、ハロゲンF、Cl、Br、I、並びに酸素、硫黄、窒素およびリンから選択される1から4のヘテロ原子を含有する5員または6員の複素環からなる群より選択され、R5は、水素H、水素化ホウ素BH4xRx、式中、xは0~3の整数であり、Rはカルビル、アルコキシドである、水素化アルミニウムAlH4xRx、式中、xは0~3の整数であり、Rはカルビル、アルコキシドである、カルビル任意の炭化水素、-CR3、-Arアリール、-CR=CR2、-C≡CR、式中、Rは、水素、必要に応じて置換されたアルキル、必要に応じて置換されたアリール、シリル-SiR3、式中、Rは、水素、必要に応じて置換されたアルキル、必要に応じて置換されたアリール、水酸化物-OH、アルコキシド-OR、式中、Rは必要に応じて置換されたアルキル、アリールオキシド-OAr、カルボキシレート-OC=OR、式中、Rは、水素、必要に応じて置換されたアルキル、必要に応じて置換されたアリール、カーボネート-OC=OOR、式中、Rは、必要に応じて置換されたアルキル、必要に応じて置換されたアリール、カルバメート-OC=ONR2、式中、Rは、必要に応じて置換されたアルキル、必要に応じて置換されたアリール、アミド-NR2、式中、Rは、水素、必要に応じて置換されたアルキル、必要に応じて置換されたアリール、チオレート-SR、式中、Rは、水素、必要に応じて置換されたアルキル、必要に応じて置換されたアリール、リン化物-PR2、式中、Rは、水素、必要に応じて置換されたアルキル、必要に応じて置換されたアリール、およびハロゲンF、Cl、Br、Iからなる群より選択される。R1、R2、R3、およびR4の内の少なくとも2つが同一である、請求項4記載のプロセス。R5が、アルコキシド-OR、式中、Rは必要に応じて置換されたアルキル、必要に応じて置換されたアリール、カルボキシレート-OC=OR、式中、Rは、必要に応じて置換されたアルキル、必要に応じて置換されたアリール、アミド-NR2、式中、Rは、必要に応じて置換されたアルキル、必要に応じて置換されたアリール、チオレート-SR、式中、Rは、必要に応じて置換されたアルキル、必要に応じて置換されたアリール、または水素化ホウ素BH4xRx、式中、xは0~3の整数であり、Rは必要に応じて置換されたアルキル、置換アリールであるである、請求項4または5記載のプロセス。R1、R2、R3、およびR4が、独立して、水素、およびt-ブチルから選択され、R5が、メチル、エチル、メトキシ、エトキシ、およびベンゾキシからなる群より選択される、請求項4から6いずれか1項記載のプロセス。前記ラクトンが、δ-バレロラクトン、ε-カプロラクトン、7-ヘプタノラクトン、8-オクタラクトン、9-ノナラクトン、10-デカラクトン、11-ウンデカラクトン、12-ドデカラクトン、13-トリデカラクトン、14-テトラデカラクトン、15-ペンタデカラクトン、16-ヘキサデカラクトン、4-メチルカプロラクトン、1,5-ジオキセパン-2-オン、リシノール酸のラクトン、13-ヘキシルオキサシクロトリデカン-2-オン、5-テトラデセン-14-オリド、11-ペンタデセン-15-オリド、12-ペンタデセン-15-オリド、7-ヘキサデセン-16-オリド、9-ヘキサデセン-16-オリド、10-オキサヘキサデカノリド、11-オキサヘキサデカノリド、12-オキサヘキサデカノリド、12-オキサヘキサデセン-16-オリド、6-デカノリド、6-ドデカノリド、8-ヘキサデカノリド、10-ヘキサデカノリド、12-ヘキサデカノリド、および6-デセン-6-オリドからなる群より選択される、請求項1から7いずれか1項記載のプロセス。前記ラクトンと前記触媒との間の分子比が、20:1~1000:1の範囲にある、請求項1から8いずれか1項記載のプロセス。前記開環重合が、脂肪族または芳香族炭化水素溶媒、ハロゲン化脂肪族または芳香族炭化水素溶媒、またはエーテル溶媒の存在下で行われる、請求項1から9いずれか1項記載のプロセス。前記触媒が開始剤と組み合わせて用いられる、請求項1から10いずれか1項記載のプロセス。前記ポリエステルが、ポリスチレン較正を使用した160°Cでの1,2,4-トリクロロベンゼン中のサイズ排除クロマトグラフィーにより測定された、10,000g/モル以上の数平均分子量を有する、請求項1から11いずれか1項記載のプロセス。前記開環重合が、100°Cのプロセス温度で測定して、0.01分1以上の重合速度で起こる、請求項1から12いずれか1項記載のプロセス。前記開環重合が、70~180°Cの範囲の温度で行われる、請求項1から13いずれか1項記載のプロセス。請求項1記載に定義された少なくとも2種類の異なるラクトン、または請求項1記載に定義された1種類のラクトンと請求項1記載に定義されたラクトンとは異なるモノマーとに、前記金属媒介開環重合が行われる、コポリマーを調製するための、請求項1から14いずれか1項記載のプロセス。従来技術に鑑みて、酵素による開環重合に報告されたものと類似の転化率および分子量を達成できる、ラクトンの金属媒介開環重合のための適切な触媒を提供することが非常に望ましいであろう。さらに、ラクトンの酵素による開環重合の利点を、金属媒介開環重合の熱安定性、並びに分子量、分子量分布および末端基の制御に関する金属媒介開環重合の融通性と組み合わせることが望ましいであろう。本発明の課題は、従来技術で直面した先に概説した問題の1つ以上に対する解決策を提供することにある。本出願の発明者等は、この課題に、少なくとも一部には、金属錯体触媒を利用することによって応じられることを発見した。したがって、1つの態様において、本発明は、ポリエステルを調製するプロセスであって、6から40の炭素原子の環サイズを有する、必要に応じて置換されたラクトンを提供する工程、および一般式I:による化合物を触媒として使用して、このラクトンに金属媒介開環重合を行う工程、を有してなるプロセスに関し、式中、Mは、Al、Ti、V、Cr、MnおよびCoからなる群より選択され、XおよびX’は、独立して、ヘテロ原子であり、YおよびY’は、独立して、O、N、S、P、C、SiおよびBからなる群より選択され、Zは、水素、水素化ホウ素、水素化アルミニウム、カルビル、シリル、水酸化物、アルコキシド、アリールオキシド、カルボキシレート、カーボネート、カルバメート、アミド、チオレート、リン化物、およびハロゲンからなる群より選択され、L1およびL2は、独立して、それぞれ、XとYを互いに結合させる有機配位子およびX’とY’を互いに結合させる有機配位子であり、L3は、YとY’を互いに結合させる随意的な有機配位子である。発明者らは、意外なことに、他の金属錯体触媒とは違って、式Iの金属錯体触媒は、酵素による開環重合により得られるものと類似の、多分散指数および分子量などの性質を有するポリマーを生成する様式で、ラクトンの金属媒介開環重合を効率的に触媒できることを発見した。さらに、本発明のラクトンの金属媒介開環重合は、ラクトンの開環重合における他の金属に基づく開環触媒と比べて、驚くほど速い重合反応速度を有することが分かり、ラクトンの酵素による開環重合と匹敵するか、またはそれより良い。一般式Iによる化合物において、XとX’が同一であることが好ましい。YとY’が同一であることも好ましい。さらに、L1とL2が同一であることが好ましい。本発明によれば、置換基Zは、特に、水素化ホウ素または水素化アルミニウムであり得る。水素化ホウ素例えば、BH4および水素化アルミニウム例えば、AlH4は、水素化物を通じて結合する陰イオン種である。これは、Mμ-H2AH2M=先に定義されたもの、A=B、Alと示してもよい。有機配位子L1、L2、およびL3の例としては、四配座配位子ポルフィリン、並びにサレンおよび関連するシッフ塩基など、三配座配位子トリスピラゾリルボレート、およびトリスピラゾリルメタンなど、および二配座配位子フェノキシイミン、フェノキシケチミン、およびエノラートイミンなどが挙げられる。XとX’の両方がOであることが好ましい。YとY’の両方がNであることが好ましい。したがって、本発明の好ましい実施の形態において、以下の式IIの触媒が使用される:式中、M、Z、L1、L2、およびL3は、上述したものと同じである。L1およびL2は、有機部分の以下のリストから選択されることが好ましい:式中、Q1は、Yおよび/またはY’に結合する部分の位置を表し、Q2は、Xおよび/またはX’に結合する部分の位置を表し、R1は、水素、C16アルキルメチル、エチルまたはプロピルなど、およびフェニルからなる群より選択され、R2およびR3は、独立して、水素、C110アルキル、シリル、C16アルコキシ、C38シクロアルキル、C38シクロアルコキシ、アリール、アリールオキシ、ハロゲンF、Cl、Br、I、並びに酸素、硫黄、窒素およびリンから選択される1から4のヘテロ原子を含有する5員または6員の複素環からなる群より選択され、R4、R5およびR6は、独立して、水素、C110アルキル、C110ハロゲン化アルキルフッ素化アルキルなど、シリル、C16アルコキシ、C38シクロアルキル、C38シクロアルコキシ、アリール、アリールオキシ、ハロゲンF、Cl、Br、I、並びに酸素、硫黄、窒素およびリンから選択される1から4のヘテロ原子を含有する5員または6員の複素環からなる群より選択されるか、またはR4およびR5が一緒に、1から4のヘテロ原子を必要に応じて含有する5員または6員の環状系を形成するか、またはR5およびR6が一緒に、1から4のヘテロ原子を必要に応じて含有する5員または6員の環状系を形成し、R7およびR8は、独立して、水素、C110アルキル、シリル、C16アルコキシ、C38シクロアルキル、C38シクロアルコキシ、アリール、アリールオキシ、ハロゲンF、Cl、Br、I、並びに5員または6員の複素環からなる群より選択される。それゆえ、L1に関して、Q1は、Yに結合する部分の位置を表し、Q2は、Xに結合する部分の位置を表し、それゆえ、L2に関して、Q1は、Y’に結合する部分の位置を表し、Q2は、X’に結合する部分の位置を表す。随意的な基のL3は、2から30の炭素原子を含有し、N、O、F、ClおよびBrから選択される1から10のヘテロ原子を必要に応じて含有する、線状または分岐脂肪族鎖、もしくは環状部分または芳香族部分であることが好ましい。L3が、-CH22-、1,2-フェニル、および1,2-シクロヘキシルからなる群より選択されることがより好ましい。本発明のプロセスに使用される触媒化合物が、以下の一般式IIIの化合物であることがさらにより好ましく、式中、L3は、上述したのと同じ意味を有し、-CH22-、1,2-フェニル、および1,2-シクロヘキシルからなる群より選択されることが好ましく、R14は、独立して、水素、C110アルキル、シリル、C16アルコキシ、C38シクロアルキル、C38シクロアルコキシ、アリール、アリールオキシ、ハロゲンF、Cl、Br、I、並びに酸素、硫黄、窒素およびリンから選択される1から4のヘテロ原子を含有する5員または6員の複素環からなる群より選択され、R5は、水素H、水素化ホウ素BH4xRx、式中、xは0~3の整数であり、Rはカルビル、アルコキシドである、水素化アルミニウムAlH4xRx、式中、xは0~3の整数であり、Rはカルビル、アルコキシドである、カルビル任意の炭化水素、-CR3、-Arアリール、-CR=CR2、-C≡CR、式中、Rは、水素、必要に応じて置換されたアルキル、必要に応じて置換されたアリール、シリル-SiR3、式中、Rは、水素、必要に応じて置換されたアルキル、必要に応じて置換されたアリール、水酸化物-OH、アルコキシド-OR、式中、Rは必要に応じて置換されたアルキル、アリールオキシド-OAr、カルボキシレート-OC=OR、式中、Rは、水素、必要に応じて置換されたアルキル、必要に応じて置換されたアリール、カーボネート-OC=OOR、式中、Rは、必要に応じて置換されたアルキル、必要に応じて置換されたアリール、カルバメート-OC=ONR2、式中、Rは、必要に応じて置換されたアルキル、必要に応じて置換されたアリール、アミド-NR2、式中、Rは、水素、必要に応じて置換されたアルキル、必要に応じて置換されたアリール、チオレート-SR、式中、Rは、水素、必要に応じて置換されたアルキル、必要に応じて置換されたアリール、リン化物-PR2、式中、Rは、水素、必要に応じて置換されたアルキル、必要に応じて置換されたアリール、およびハロゲンF、Cl、Br、Iからなる群より選択される。本出願で使用されるカルビルという用語は、全ての種類の炭化水素アルキル、アリール、ビニル、アセチレンなどを含むを称することが意図されている。置換基R1、R2、R3、およびR4は、独立して、水素、C110アルキル、シリル、C16アルコキシ、C38シクロアルキル、C38シクロアルコキシ、アリール、アリールオキシ、ハロゲンF、Cl、Br、I、並びに酸素、硫黄、窒素およびリンから選択される1から4のヘテロ原子を含有する5員または6員の複素環からなる群より選択される。より大きい嵩張る置換基には、重合速度にマイナスの影響があることが分かった。理論により拘束することを意図するものではないが、発明者等は、嵩張る残基R1、R2、R3、およびR4が、アルミニウム中心の周りに立体障害を誘発すると考えており、このことが、モノマーがこの中心に近づくためのエネルギー障壁を増大させると考えられる。このことは、転じて、反応の速度を実質的に減少させる。したがって、好ましい実施の形態において、置換基R1、R2、R3、およびR4は比較的小さい。置換基R1、R2、R3、およびR4は、例えば、独立して、水素、メチル、エチル、プロピル、イソプロピル、n-ブチル、i-ブチル、s-ブチル、t-ブチル、n-ペンチル、i-ペンチル、ネオペンチル、n-ヘキシル、2,2-ジメチルブタン、2-メチルペンタン、3-メチルペンタン、2,3-ジメチルブタン、シクロヘキサン、メトキシド、エトキシド、n-/t-ブトキシド、アリールオキシド、ハロゲンから選択して差し支えない。置換基R1、R2、R3、およびR4が、独立して、水素、メチル、エチル、プロピル、n-ブチル、i-ブチル、s-ブチル、およびt-ブチルからなる群より選択されることがさらにより好ましい。置換基R1、R2、R3、およびR4が、独立して、水素、メチル、エチルからなる群より選択されることが最も好ましい。ある実施の形態において、置換基R1、R2、R3、およびR4の内の少なくとも2つが同一である。別の実施の形態において、置換基R1、R2、R3、およびR4の内の少なくとも3つが同一である。さらに別の実施の形態において、置換基R1、R2、R3、およびR4の全てが同一である。実際的見地から、この最後の実施の形態が好ましい。置換基R5は、アルコキシド-OR、式中、Rは必要に応じて置換されたアルキル、必要に応じて置換されたアリール、カルボキシレート-OC=OR、式中、Rは、必要に応じて置換されたアルキル、必要に応じて置換されたアリール、アミド-NR2、式中、Rは、必要に応じて置換されたアルキル、必要に応じて置換されたアリール、チオレート-SR、式中、Rは、必要に応じて置換されたアルキル、必要に応じて置換されたアリール、または水素化ホウ素BH4xRx、式中、xは0~3の整数であり、Rは必要に応じて置換されたアルキル、置換アリールであるであることが好ましい。これらの置換基は、開環重合反応をそれら自体で開始することができる。異なるR5置換基金属アルキルまたは水素化物などを有する一般式IIIによる化合物を、アルコール、水、カルボン酸またはアミンなどの適切な開始剤化合物と組み合わせて使用することができる。開環重合の機構および開始が、当業者に十分に周知されており、例えば、HandbookofRingOpeningPolymerization2009EdsPhilippeDuboisOlivierCoulembierJeanMarieRaquezWileyVCHISBN9783527319534に記載されている。好ましい実施の形態において、R5は、水素、メチル、エチル、n-オクチル、メトキシ、エトキシ、およびベンゾキシ-OCH2C6H5からなる群より選択される。良好な結果が、一般式Iによる化合物で得られた。この式において、R1、R2、R3、およびR4は、独立して、水素、メチル、エチル、プロピル、イソプロピル、ブチル、n-ブチル、イソブチル、t-ブチルから選択され、R5は、水素、メチル、エチル、i-プロピル、t-ブチルから選択される。本発明のプロセスに使用されるラクトンは、6から40の炭素原子の環サイズを有するラクトンである。6未満の炭素原子の環サイズでは、転化率が許容できないほど低くなり、分子量が非常に小さくなる。さらに、γ-ブチロラクトンの5員環は、開環が難しいほど熱力学的に安定であり、したがって、γ-ブチロラクトンを本発明のプロセスに効率的に使用できない。ラクトンが、δ-バレロラクトン、ε-カプロラクトン、7-ヘプタノラクトン、8-オクタラクトン、9-ノナラクトン、10-デカラクトン、11-ウンデカラクトン、12-ドデカラクトン、13-トリデカラクトン、14-テトラデカラクトン、15-ペンタデカラクトン、および16-ヘキサデカラクトンからなる群より選択されることが好ましい。これらの表記の各々において、接頭辞は、複素環における炭素の数を特定するすなわち、主鎖に沿った関連するエステル基の間の距離。したがって、接頭辞は、ラクトン環のサイズも示す。本発明のプロセスに使用されるラクトンは、好ましくは9~40の炭素原子の環サイズ、さらに好ましくは、12~40の炭素原子の環サイズなどの、10~40の炭素原子の環サイズを有する。比較的大きい環サイズを有するそのようなラクトンを使用する場合、重合速度は比較的速い。ある実施の形態において、ラクトンは、10-デカラクトン、11-ウンデカラクトン、12-ドデカラクトン、13-トリデカラクトン、14-テトラデカラクトン、15-ペンタデカラクトン、および16-ヘキサデカラクトンからなる群より選択される。良好な結果が、例えば、10-デカラクトン、11-ウンデカラクトン、15-ペンタデカラクトン、および16-ヘキサデカラクトンからなる群より選択されるラクトンに得られた。ラクトンは、開環重合反応に干渉しない1つ以上の置換基により置換されてもよい。そのようなラクトンの例としては、例えば、4-メチルカプロラクトン、1,5-ジオキセパン-2-オン2位でのエーテル置換基、リシノール酸のラクトンω-1位で分岐したヘキシルを有する10員環、13-ヘキシルオキサシクロトリデカン-2-オンω位にヘキシル分岐を有するマクロ環などが挙げられる。さらに、ラクトンが環に1つ以上の不飽和を含むことも可能である。そのようなラクトンの例としては、5-テトラデセン-14-オリド、11-ペンタデセン-15-オリド、12-ペンタデセン-15-オリドグロバリドとしても知られている、7-ヘキサデセン-16-オリドアンブレットリドとしても知られている、9-ヘキサデセン-16-オリドが挙げられる。環に1つ以上のヘテロ原子を有するラクトンも用いてよい。そのようなラクトンの例としては、10-オキサヘキサデカノリド、11-オキサヘキサデカノリド、12-オキサヘキサデカノリド、および12-オキサヘキサデセン-16-オリドが挙げられる。それに加え、環サイズが最大ではないラクトンを使用することも可能である。そのようなラクトンの例としては、6-デカノリド、6-ドデカノリド、8-ヘキサデカノリド、10-ヘキサデカノリド、12-ヘキサデカノリド、および6-デセン-6-オリドが挙げられる。本発明のプロセスにおいて、ラクトンと触媒との間の分子比は、20:1~1000:1の範囲、好ましくは40:1~750:1の範囲、より好ましくは50:1~500:1の範囲にあることが好ましい。上述したように、ある場合には、本発明のプロセスに使用される触媒は、好ましくはほぼ等モル比で、開始剤と組み合わせて適用してもよい。本発明のプロセスのための適切な開始剤としては、アルコール、水、カルボン酸、およびアミンが挙げられる。そのような開始剤は、当業者に十分に周知であり、その例は、例えば、ここに引用する、ClarketalChemCommun201046273275に見つけられる。開環重合を開始剤の存在下で行う場合、開始剤と触媒との間の分子比は、開始剤として使用される試薬が連鎖移動剤としても使用されているのでなければ、通常は約1:1である。それゆえ、ラクトンと開始剤との間の分子比は、ラクトンと触媒との間の分子比と同じとなる。ラクトンと開始剤との間の分子比それゆえ、本質的に、ラクトンと触媒との間の分子比は、調製されるポリエステルまたはコポリマーの分子量を調節するための手段として使用できる。発明者等は、ポリエステルまたはコポリマーの分子量が、ラクトン対開始剤の比の増加と共にほとんど線形に増加することを発見した。開始剤が連鎖移動剤として使用される場合、その開始剤は、活性部位当たりの複数の鎖を生じさせるために触媒に対して過剰に加えられる。適用される触媒の量は、触媒の効率が増加するために、連鎖移動剤の存在下で減少させることができる。連鎖移動剤が存在する場合、そのモル量は、一般に、触媒のモル量の1~10,000倍の範囲、好ましくは触媒のモル量の10~100倍の範囲にある。開環重合反応は、窒素雰囲気などの不活性雰囲気中で行われることが好ましい。アルミニウムセレン錯体触媒が、不活性雰囲気下で、好ましくは水の多量にはない状況下で、よりうまく働くことが一般に知られている。所望であれば、本発明の開環重合は、脂肪族または芳香族炭化水素例えば、ヘプタン、トルエン、ハロゲン化脂肪族または芳香族炭化水素例えば、ジクロロメタン、ブロモベンゼン、エーテル例えば、ジエチルエーテルなどの溶媒の存在下で行って差し支えない。ラクトンを溶解させるため、および/または重合反応速度および選択性を増加させるため、溶媒を使用してもよい。本発明のプロセスは、15,000g/モル以上、または20,000g/モル以上などの、ポリスチレン較正を使用した160°Cでの1,2,4-トリクロロベンゼン中のサイズ排除クロマトグラフィーにより測定された、10,000g/モル以上の数平均分子量を有するポリエステルまたはコポリマーの調製に使用できる。ある実施の形態において、本発明のプロセスにより調製されるポリエステルまたはコポリマーの数平均分子量は、10,000~200,000g/モルの範囲にある。得られた正確な分子量は、ラクトンと触媒との間の分子比に依存し、さらに、反応に利用されるラクトンの種類に依存する。本発明の特別な実施の形態において、使用されるラクトンは9超の環サイズを有し、生成されるポリエステルは、100,000~200,000g/モルなどの、100,000g/モル以上の数平均分子量を有する。本発明のプロセスにより調製されるポリエステルまたはコポリマーは、1.5~3.2の範囲などの1.2~3.5の範囲の多分散指数を有し得る。本発明のプロセスは、他の金属系触媒および酵素によるラクトンの開環重合と比べて、速いラクトン重合速度を有することが分かった。本発明のプロセスにおける開環重合は、100°Cのプロセス温度で測定して、0.02分1、または0.03分1などの、0.01分1以上の重合速度で生じ得る。本発明のプロセスにおける重合速度は、例えば、100°Cのプロセス温度で測定して、0.25分1、または0.30分1ほど速いことがあり得る。有利には、本発明のプロセスは比較的高いプロセス温度で行うことができ、その温度では、ラクトンの酵素による開環重合に使用される酵素は、通常は劣化してしまうであろう。一般に、本発明のプロセスは、80~175°Cの範囲、または90~150°Cの範囲などの70~180°Cの範囲の温度で行うことができる。特別な実施の形態において、金属媒介開環重合反応において、ここに記載された2種類以上のラクトンを適用することによって、またはここに記載された1種類のラクトンおよびここに記載されたラクトンとは異なるモノマーを適用することによって、コポリマーの調製に本発明のプロセスを使用することができる。ラクトンとは異なるモノマーは、例えば、D-,L-,またはD,L-ラクチド、グリコリド、モルホリンジオン、エポキシと無水物、環状カーボネート、エポキシドとCO2/CS2、オキセタンと無水物、オキセタンとCO/CS2、アジリジンと無水物、アジリジンとCO2/CS2などからなる群より選択することができる。これにより、例えば、ランダムまたはブロックコポリエステルおよびポリエステルカーボネートを調製することができる。本発明のプロセスに使用される触媒の量から、ポリマー生成物から触媒を分離する必要は直接ない。しかしながら、どのような理由であれ、ポリマーから触媒を分離する必要がある場合には、その触媒は、例えば、適切な溶媒中にポリマーを沈殿させることによって、ポリマーから分離することができる。一般式IIIの化合物は、比較的容易に得ることができる。サレン配位子は、従来、1,2-ジアミンとサリチルアルデヒドとの間の直接の縮合反応により得られる。この反応は縮合反応である。次の工程において、トリエチルアルミニウムAlEt3が、サレン配位子のヒドロキシル基の内の1つと反応する。エタンが形成され、その反応からガスとして排出される。酸素とアルミニウムとの間に共有結合が形成され、窒素とアルミニウムとの間に配位結合が形成される。この工程は、非常に速く、極めて発熱性である。その後、より適時に、立体配座転位が起こる。この転位後、エタンの分子が再びなくなり、アルミニウムサレン錯体が残される。本発明のプロセスにより得られるポリエステルおよびコポリマーは、数平均分子量、多分散指数などのそれぞれの性質に応じて、多種多様な用途に使用できる。いくつかの非限定的例示の用途には以下のものがある。前記ポリエステルおよびコポリマーは、機械的強度の高い繊維の製造に含まれてもよい。特に、分子量の大きいポリエステルおよびコポリマーがこの目的に適している。繊維用途には、ポリマーが比較的低い多分散指数を有することがさらに好ましい。さらに、前記ポリエステルおよびコポリマーは、生物医学用途に使用してもよい。この点に関して、コポリマーの分解性は、コモノマーの選択により調節できることが非常に有利である。生物医学用途の例としては、ネジ骨用など、足場、縫合糸、薬物送達装置などが挙げられる。その上、本発明のプロセスにより得られるポリエステルおよびコポリマーは、ポリエチレンの一般的な代替物として使用してもよい。しかしながら、本発明のポリエステルおよびコポリマーは、有利には、生分解性生分解性の速度は、1種類以上の適切なコモノマーを選択することによって、調節することができるおよび生体適合性である。それゆえ、適用されたポリマーの残物は、ポリエチレンの長い間のタイムスパンと比べて、数ヶ月から数年のタイムスパンで、やがて完全に分解する。ここで、決して制限を意図していない以下の実施例により、本発明をさらに説明する。γ-ブチロラクトン、β-ブチロラクトン、15-ペンタデカラクトン、16-ヘキサデカラクトン、ε-カプロラクトン、δ-バレロラクトン、11-ウンデカラクトン、メシチレンおよびベンジルアルコールは、Aldrich社から購入した。10-デカラクトンは、Macromolecules20063950215027にVanderMee等により記載された手法にしたがって合成した。全てのモノマー、メシチレンおよびベンジルアルコールは、使用前に蒸留した。トルエンおよびトリクロロベンゼンは、Biosolve社から購入した。トルエンは、使用前にアルミナカラムで乾燥させた。アルミニウムサレン錯体は、InorgChem19862528582864にDzugan等により記載された手法にしたがって合成した。方法1Hおよび13CNMR分光法を、CDCl3中においてVarianMercury400MHzNMRで行った。VNMRソフトウェアを使用して、データを獲得した。テトラメチルシランTMSに対する化学シフトがppmで報告されている。低分子量サイズ排除クロマトグラフィーLMW-SECを、Waters2486UV検出器および50×7.5mmのPolymerLabortoriesPLgelガードカラム5mmの粒子と、その後に直列した2PLgel5mmMixed-Dカラムを備えたWatersAllianceシステムにて40°Cで行った。サイズ排除クロマトグラフィーSECを、Waters2487分離モジュール、Waters2414屈折率検出器40°C、Waters2487二重吸光度検出器およびPSSSDV5mガードカラムと、その後に5mの直列した2PPSSDVlinearXLカラム8×300を備えたWatersAllianceシステムにて40°Cで行った。ブチル化ヒドロキシトルエンBHTで安定化させたテトラヒドロフランTHF、Biosolveを1ml/分の流量で、LMS-SECおよびSECの溶離液として使用した。分子量をポリスチレン基準PolymerLaboratories、Mp=580からMp=7.1×106g/モルまでに対して計算した。分析を行う前に、サンプルを0.2μmのポリテトラフルオロエチレンPTFEフィルタ13mm、ポリプロピレンPP筐体、Alltechに通して濾過した。高温サイズ排除クロマトグラフィーHT-SECを、直列の3PLgelOlexis300×7.5mm、PolymerLaboratoriesカラムについて、PolymerLaboratoriesPLXT-20RapidGPCPolymerAnalysisSystemポンプ、屈折率検出器および粘度検出器を含むにて160°Cで行った。1,2,4-トリクロロベンゼンを1ml/分の流量で溶離液として使用した。ポリスチレン基準PolymerLaboratories、Mp=580からMp=7.1×106g/モルまでに対して計算した。PolymerLaboratoriesPLXT-220ロボット式サンプル取扱システムをオートサンプラーとして使用した。マトリクス支援レーザー脱離イオン化飛行時間質量分析計MALDI-tof-MSを、ポジティブリフレクタモードでPerSeptiveBiosystemVoyager-DESTRBiospectrometry-Workstationにて行った。20,000Vの加速電圧、83.2のグリッドおよび320nsの遅延時間およびスペクトル当たり1000ショットを使用した。Flukaからのトランス-2-[3-4-tert-ブチルフェニル-2-メチル-プロペニリデン]-マロノニトリル≧99をマトリクスとして使用し、トリフルオロ酢酸カリウムを塩として、1:4;4の塩:マトリクス:サンプルの比で用いた。サンプル調製のために、ポリペンタデカラクトンPPDLをヘキサフルオロイソプロパノールHFIP中に溶解させ、他のポリラクトンサンプルをTHF中に溶解させた。合成方法太字の数字が、スキーム1にそれぞれの構造を示している。N,N’-ビスサリチリデン-1,2-ジアミノエチレンエチルアルミニウム1サリチルアルデヒド3.9g;32ミリモルおよびエチレンジアミン1.0g;16ミリモルを、100mLの一口フラスコ内の40mLのエタノールに加えた。この混合物を室温で3時間に亘り撹拌した。形成された沈殿物をブフナー漏斗で濾過した。沈殿物を20mLのメタノールで3回洗浄した。固体を収集し、真空下において40°Cで一晩乾燥させた。中間体配位子のN,N’-ビスサリチリデン-1,2-ジアミノエチレンを、80.5の収率3.62g;13.5ミリモルで黄色の固体として得た。1HNMRδ1319836715695394。得られた中間体配位子のN,N’-ビスサリチリデン-1,2-ジアミノエチレン2.14g;7.9ミリモルを乾燥アセトニトリル中に分散させた。AlEt3の0.95Mのトルエン溶液8.5mL;8.08ミリモルを加えた。容積が50減少するまで、黄色の透明溶液を加熱した。冷却の際に、黄色の針状物質が沈殿し、残りの液体をカニューレにより除去した。固体を石油エーテルで二回洗浄し、真空下において室温で乾燥させた。薄黄色の針を、78.5の収率1.99g;6.2ミリモルで得た。1HNMRδ827736713708669391364074032。N,N’-ビス3,5-ジ-tert-ブチルサリチリデン-1,2-ジアミノエチレンエチルアルミニウム23,5-ジ-tert-ブチルサリチルアルデヒド4.46g;18ミリモルおよびエチレンジアミン0.57g;9.5ミリモルを、100mLの一口フラスコ内の40mLのエタノールに加えた。この混合物を室温で3時間に亘り撹拌した。形成された沈殿物をブフナー漏斗で濾過した。沈殿物を20mLのメタノールで3回洗浄した。固体を収集し、真空下において40°Cで一晩乾燥させた。中間体配位子のN,N’-ビス3,5-ジ-tert-ブチルサリチリデン-1,2-ジアミノエチレンを、92.9の収率4.35g;8.8ミリモルで黄色の粉末として得た。1HNMRδ13648397367063921443。得られた中間体配位子のN,N’-ビス3,5-ジ-tert-ブチルサリチリデン-1,2-ジアミノエチレン2.04g;4.14ミリモルをトルエン中に溶かした。AlEt33.5mL;4.55ミリモルを注射器で加え、混合物を3時間に亘り還流させた。還流後、黄色の透明溶液を室温まで冷却した。冷却後、真空下で溶媒を蒸発させた。薄黄色の固体を、70.2の収率1.58g;2.9ミリモルで得た。1HNMRδ78675070531526318031393115005。N,N’-ビスサリチリデン-1,2-ジアミノエチレンベンジルアルコキシアルミニウム3アルミニウムサレン錯体11.044g;3.24ミリモルをトルエン中に分散させた。BnOH0.748g;6.68ミリモルを注射器で加え、混合物を一晩100°Cで撹拌した。これにより、透明な液体中に白色の固体が生成した。分散液を氷浴中で冷却し、15mLのトルエンで二回洗浄した。これにより、79.6の収率2.57ミリモルで薄白色の結晶が生成した。1HNMRδ824741715707675462402366。N,N’-ビス3,5-ジ-tert-ブチルサリチリデン-1,2-ジアミノエチレンベンジルアルコキシアルミニウム4アルミニウムサレン錯体20.338g;0.62ミリモルをトルエン中に溶かした。BnOH0.157g;1.5ミリモルを注射器で加え、混合物を一晩100°Cで撹拌した。その後、真空下で溶媒を蒸発させた。得られた黄色の固体を5mLのPET-エーテルで洗浄した。高真空およびヒートガンを使用して、残りのBnOHを蒸発させた。これにより黄色の粉末が生成した。1HNMRδ82875170369745640236615531313。15-ペンタデカラクトンの例示の化学開環重合15-ペンタデカラクトン1.0g;4.2ミリモル、スキーム1に示されたアルミニウムサレン触媒、およびベンジルアルコール共開始剤を窒素雰囲気下でバイアルに加えた。スキーム1の錯体1または3を使用した場合、ベンジルアルコールのみを加えた。ベンジルアルコール対触媒のモル比は1:1に一定に維持したのに対し、モノマー対開始剤の比は44から520まで変動させた。次いで、バイアルを閉じ、4時間に亘り100°Cで撹拌した。溶液中の反応のために、加熱前に、重合にトルエン2mLを加えた。反応後、混合物を氷浴中で冷却し、溶媒を蒸発させた。さらに沈殿反応を行わずに、生成物を分析した。反応速度実験モノマー1ミリモルおよびアルミニウムサレン触媒10μモルを、N2雰囲気下においてグローブボックス内で5mLのクリンプキャップバイアルに加えた。重合反応当たり、8つのサンプルを作製した。サンプルをグローブボックスから取り出し、トルエン中40μモル/mLの濃度でBnOHを含有する0.25mLの原液を加えた。100:1:1のモノマー:触媒:BnOH比を得た。モノマーの濃度は4モル/Lであった。バイアルを、100°Cに予熱した回転式反応器内に置き、所定の時間で、サンプルを4mlの冷たいメタノールで急冷した。分析前に、サンプルを室温で空気乾燥させた。全てのサンプルをガスクロマトグラフィーGC、HT-SEC、および1H-NMRで分析した。ポリバレロラクトン:1HNMRδ738508407234162。ポリカプロラクトン:1HNMRδ738511404231166137。ポリデカラクトン:1HNMRδ735511404230161131。ポリウンデカラクトン:1HNMRδ733510406228160127。ポリペンタデカラクトン:1HNMRδ735510405226159124。ポリヘキサデカラクトン:1HNMRδ734509405228160123。結果ラクトンの重合における触媒の高効率が、高速反応から直ちに明らかであった。反応媒体の粘度が数分以内に急激に増加し、約20分の撹拌後に停止した。転化による迅速な粘度増加が酵素的合成例えば、ポリペンタデカラクトンのから公知であるけれども、金属触媒について、ラクトンペンタデカラクトンなどの開環重合に関するそのような速い重合反応速度は注目に値する。様々なモノマー対触媒比M:Cを使用した等モル量のBnOHの存在下で1により触媒された開環重合の結果のいくつかが表1に示されている。モノマー対1の低い比について、1H-NMR分光法表1、エントリー1および2参照が、1時間の適用反応時間内でほぼ定量的なモノマー転化率を示した。比を増加させた場合、モノマー転化率は、たぶん、反応混合物の高粘度により生じる拡散の制限のために、70と74の間で横這い状態になった表1、エントリー4および5。より高い分子量のポリペンタデカラクトンのモノマー転化率は、ジューテロ化クロロホルム中のポリペンタデカラクトンの低い溶解度のために、過小評価されているようであることに留意すべきである。表1の測定された数平均分子量は、それぞれ、44のモノマー対触媒の比に関する24,000g/モルから、424の比に関する118,000g/モルまでに及ぶ。分子量が、モノマー対触媒の比の増加とほぼ線形に増加することは注目に値する。得られたポリペンタデカラクトンの多分散指数PDIは2.1から2.8に及び、これは、アルミニウムサレン触媒がシングルサイト触媒であるという予測を支持する。このことは、エステル交換反応の存在も示唆する。触媒系としてベンジルアルコールと組み合わせて錯体1を使用した重合に加え、触媒系としてベンジルアルコールと組み合わせて錯体2を使用した重合、触媒系として錯体3を使用した重合、および触媒系として錯体4を使用した重合を行った。これらの錯体の化学構造がスキーム1に示されている。図1様々なサレン錯体を使用したペンタデカラクトンの重合の転化率対時間を示す、[錯体]=0.16M、[ラクトン]0=1.5M、T=100°C、t=4時間;●=1、▲=2、◆=3、■=4から観察されるように、錯体1または2を使用した重合により、完全な転化が生じた。錯体4を使用して到達した最高の転化率は87であり、錯体2を使用した場合には93であった。これは表2から分かる。この表は、様々な錯体を使用したペンタデカラクトンの開環重合の結果を示している表2において:[錯体]=0.16M、[ラクトン]0=1.5M、T=100°C。重合したラクトンの環サイズの影響を研究するために、様々な環サイズに関して反応速度研究を行った。全ての重合は、同じ条件下不活性雰囲気下において100°Cで行い、1:1:100の同じ触媒:開始剤:モノマーの比を適用した。これらの結果が表3に要約されている表3において:[錯体]≒15mM、[ラクトン]0≒15mM、t=100°C;β-BL=β-ブチロラクトン;γ-BL=γ-ブチロラクトン;VL=δ-バレロラクトン;CL=ε-カプロラクトン;DL=10-デカラクトン;UL=11-ウンデカラクトン;PDL=15-ペンタデカラクトン;およびHDL=16-ヘキサデカラクトン。より大きいラクトンに基づくポリマーのTHF中の低い溶解度のために、全てのSEC測定は、160°Cで1,2,4-トリクロロベンゼンTCB中で行った。錯体は、β-ブチロラクトンβ-BLの重合に対して、事実上、反応性がない。転化率は3を超えず、低分子量の生成物Mn=850g/モルしか得られなかった。5員環の熱力学的安定性に基づいて予測されるように、96時間後に、γ-ブチロラクトンγ-BLの重合は観察されなかった。"